ТРУБНОЕ РЕЗЬБОВОЕ СОЕДИНЕНИЕ И ОБРАЗУЮЩАЯ СМАЗОЧНОЕ ПОКРЫТИЕ КОМПОЗИЦИЯ ДЛЯ ПРИМЕНЕНИЯ В НЕМ

1. Композиция для формирования смазочного покрытия на трубном резьбовом соединении, содержащая:
меламинцианурат;
основную соль металла и ароматической органической кислоты; и
один или более компонентов, выбранных из группы, состоящей из материала на основе сосновой смолы, воска, металлического мыла и порошкообразной смазки, в которой
основная соль металла и ароматической органической кислоты представляет собой один или более компонентов, выбранных из группы, состоящей из основного сульфоната, основного салицилата, основного фенолята и основного карбоксилата:
количество меламинцианурата составляет от 0.5 до 30% по массе в расчете на совокупное количество нелетучих компонентов композиции,
количество основной соли металла и ароматической органической кислоты составляет от 20 до 75% по массе в расчете на совокупное количество нелетучих компонентов композиции,
количество материала на основе сосновой смолы составляет от 5 до 30% по массе в расчете на совокупное количество нелетучих компонентов композиции, если в композиции присутствует материал на основе сосновой смолы,
количество воска составляет от 2 до 25% по массе в расчете на совокупное количество нелетучих компонентов композиции, если в композиции присутствует воск, количество металлического мыла составляет от 2 до 30% по массе в расчете на совокупное количество нелетучих компонентов композиции, если в композиции присутствует металлическое мыло,
количество порошкообразной смазки составляет от 0.5 до 20% по массе в расчете на совокупное количество нелетучих компонентов композиции, если в композиции присутствует порошкообразная смазка.
2. Композиция по п. 1, дополнительно включающая:
летучий органический растворитель.
3. Трубное резьбовое соединение, содержащее:
ниппель и муфту, каждый из которых включает контактную поверхность, имеющую резьбовой участок и ненарезанный участок металлического контакта,
в котором смазочное покрытие, сформированное с использованием композиции по любому из пп. 1 или 2, нанесено на контактную поверхность по меньшей мере одного элемента из ниппеля и муфты.
4. Трубное резьбовое соединение по п. 3,
в котором толщина пленки смазочного покрытия составляет от 10 мкм до 500 мкм.
5. Трубное резьбовое соединение по п. 3,
в котором контактную поверхность по меньшей мере одного элемента из ниппеля и муфты, имеющую смазочное покрытие, подвергают поверхностной обработке с использованием дробеструйной обработки, травления, фосфатной химической конверсионной обработки, оксалатной химической конверсионной обработки, боратной химической конверсионной обработки, нанесения электролитического покрытия, механической металлизации, или способа, выбранного из двух или более их типов, перед формированием смазочного покрытия.
6. Трубное резьбовое соединение по п. 4,
в котором контактную поверхность по меньшей мере одного элемента из ниппеля и муфты, имеющую смазочное покрытие, подвергают поверхностной обработке с использованием дробеструйной обработки, травления, фосфатной химической конверсионной обработки, оксалатной химической конверсионной обработки, боратной химической конверсионной обработки, нанесения электролитического покрытия, механической металлизации, или способа, выбранного из двух или более их типов, перед формированием смазочного покрытия.
7. Трубное резьбовое соединение по п. 3,
в котором смазочное покрытие нанесено на контактную поверхность одного элемента из ниппеля и муфты, при этом
контактную поверхность другого элемента из ниппеля и муфты подвергают поверхностной обработке с использованием дробеструйной обработки, травления, фосфатной химической конверсионной обработки, оксалатной химической конверсионной обработки, боратной химической конверсионной обработки, нанесения электролитического покрытия, механической металлизации, или способа, выполняемого в комбинации двух или более их типов.
8. Трубное резьбовое соединение по п. 4,
в котором смазочное покрытие нанесено на контактную поверхность одного элемента из ниппеля и муфты, при этом
контактную поверхность другого элемента из ниппеля и муфты подвергают поверхностной обработке с использованием дробеструйной обработки, травления, фосфатной химической конверсионной обработки, оксалатной химической конверсионной обработки, боратной химической конверсионной обработки, нанесения электролитического покрытия, механической металлизации, или способа, выполняемого в комбинации двух или более их типов.
9. Трубное резьбовое соединение по п. 5,
в котором смазочное покрытие нанесено на контактную поверхность одного элемента из ниппеля и муфты, при этом
контактную поверхность другого элемента из ниппеля и муфты подвергают поверхностной обработке с использованием дробеструйной обработки, травления, фосфатной химической конверсионной обработки, оксалатной химической конверсионной обработки, боратной химической конверсионной обработки, нанесения электролитического покрытия, механической металлизации, или способа, выполняемого в комбинации двух или более их типов.
10. Трубное резьбовое соединение по п. 6,
в котором смазочное покрытие нанесено на контактную поверхность одного элемента из ниппеля и муфты, при этом
контактную поверхность другого элемента из ниппеля и муфты подвергают поверхностной обработке с использованием дробеструйной обработки, травления, фосфатной химической конверсионной обработки, оксалатной химической конверсионной обработки, боратной химической конверсионной обработки, нанесения электролитического покрытия, механической металлизации, или способа, выполняемого в комбинации двух или более их типов.
11. Трубное резьбовое соединение по любому из пп. 3-10,
причем трубное резьбовое соединение используют для соединения многочисленных труб нефтепромыслового сортамента.
12. Способ соединения многочисленных труб нефтепромыслового сортамента, причем способ включает стадию, на которой соединяют многочисленные трубы нефтепромыслового сортамента с использованием трубного резьбового соединения по любому из пп. 3-11, без применения консистентного смазочного материала.